(57)【特許請求の範囲】
【請求項１】
メルトマスフローレイト（ＭＦＲ）が６０〜１５０ｇ／１０ｍｉｎである低密度ポリエチレン系樹脂、およびＭＦＲが１０〜３０ｇ／１０ｍｉｎであるポリプロピレン系樹脂を含有してなる樹脂組成物であって、ポリエチレン系樹脂１００質量部に対してポリプロピレン系樹脂が５〜２０質量部含まれる樹脂組成物を射出成形して得られる、厚みが０．０５〜１．０ｍｍであり少なくとも一つ以上の屈曲部を有する薄肉成形体からなることを特徴とする止水部材。
【請求項２】
メルトマスフローレイト（ＭＦＲ）が６０〜１５０ｇ／１０ｍｉｎである低密度ポリエチレン系樹脂、およびＭＦＲが１０〜１２ｇ／１０ｍｉｎであるオレフィン系熱可塑性エラストマーを含有してなる樹脂組成物であって、ポリエチレン系樹脂１００質量部に対してオレフィン系熱可塑性エラストマーが２０〜３５質量部含まれる樹脂組成物を射出成形して得られる、厚みが０．０５〜１．０ｍｍであり少なくとも一つ以上の屈曲部を有する薄肉成形体からなることを特徴とする止水部材。
【請求項３】
メルトマスフローレイト（ＭＦＲ）が３０〜１５０ｇ／１０ｍｉｎである低密度ポリエチレン系樹脂、ＭＦＲが５〜６５ｇ／１０ｍｉｎであるポリプロピレン系樹脂、およびＭＦＲが１〜２０ｇ／１０ｍｉｎであるオレフィン系熱可塑性エラストマーを含有してなる樹脂組成物であって、ポリエチレン系樹脂１００質量部に対してポリプロピレン系樹脂が５〜２０質量部、オレフィン系熱可塑性エラストマーが５〜２５質量部含まれる樹脂組成物を射出成形して得られる、厚みが０．０５〜１．０ｍｍであり少なくとも一つ以上の屈曲部を有する薄肉成形体からなることを特徴とする止水部材。
【請求項４】
耐候剤が、更に樹脂組成物中の樹脂１００質量部に対して０．１〜５重量部含まれることを特徴とする請求項１〜３の何れか一項に記載の止水部材。
【請求項５】
耐候剤が、ベンゾトリアゾール系紫外線吸収剤、ベンソフェノン系紫外線吸収剤、ベンゾエート系紫外線吸収剤、またはサチレート系紫外線吸収剤であることを特徴とする請求項４に記載の止水部材。
【請求項６】
メルトマスフローレイト（ＭＦＲ）が６０〜１５０ｇ／１０ｍｉｎである低密度ポリエチレン系樹脂、およびＭＦＲが１０〜３０ｇ／１０ｍｉｎであるポリプロピレン系樹脂を含有してなる樹脂組成物であって、ポリエチレン系樹脂１００質量部に対してポリプロピレン系樹脂が５〜２０質量部含まれる樹脂組成物を射出成形して、厚みが０．０５〜１．０ｍｍであり少なくとも一つ以上の屈曲部を有する薄肉成形体からなる止水部材を製造することを特徴とする止水部材の製造方法。
【請求項７】
メルトマスフローレイト（ＭＦＲ）が６０〜１５０ｇ／１０ｍｉｎである低密度ポリエチレン系樹脂、およびＭＦＲが１〜２０ｇ／１０ｍｉｎであるオレフィン系熱可塑性エラストマーとを含有してなる樹脂組成物であって、ポリエチレン系樹脂１００質量部に対してオレフィン系熱可塑性エラストマーが１０〜１２質量部含まれる樹脂組成物を射出成形して、厚みが０．０５〜１．０ｍｍであり少なくとも一つ以上の屈曲部を有する薄肉成形体からなる止水部材を製造することを特徴とする止水部材の製造方法。
【請求項８】
メルトマスフローレイト（ＭＦＲ）が３０〜１５０ｇ／１０ｍｉｎである低密度ポリエチレン系樹脂、ＭＦＲが５〜６５ｇ／１０ｍｉｎであるポリプロピレン系樹脂、およびＭＦＲが１〜２０ｇ／１０ｍｉｎであるオレフィン系熱可塑性エラストマーを含有してなる樹脂組成物であって、ポリエチレン系樹脂１００質量部に対してポリプロピレン系樹脂が５〜２０質量部、オレフィン系熱可塑性エラストマーが５〜２５質量部含まれる樹脂組成物を射出成形して、厚みが０．０５〜１．０ｍｍであり少なくとも一つ以上の屈曲部を有する薄肉成形体からなる止水部材を製造することを特徴とする止水部材の製造方法。
【請求項９】
耐候剤が、更に樹脂組成物中の樹脂１００質量部に対して０．１〜５重量部含まれることを特徴とする請求項６〜８の何れか一項に記載の止水部材の製造方法。
【請求項１０】
耐候剤が、ベンゾトリアゾール系紫外線吸収剤、ベンソフェノン系紫外線吸収剤、ベンゾエート系紫外線吸収剤、またはサチレート系紫外線吸収剤であることを特徴とする請求項９に記載の止水部材の製造方法。
【発明の詳細な説明】
【技術分野】
【０００１】
本発明は、構造下地材等に対して馴染みやすく、しかも耐熱性に富み、止水部材等の建築材料として使用される薄肉成形体、およびその製造方法に係る。
【背景技術】
【０００２】
止水部材は、アルミサッシやスチールサッシを取り付ける窓台や柱などの構造下地材、屋根面と壁面間の構造下地材、壁面とバルコニー上面間の構造下地材などの上に直接施行される、雨水の侵入などを防止することを目的とする建築部材である（特許文献1、２）。
当該止水部材は、各種の構造下地材との馴染み性、具体的には、伸び、柔軟性、密着性などの性質が必要とされる。例えば、構造下地材が木材である場合、木材自体に捻じれや曲りがあるので、止水部材はそれに追従する馴染み性が必要となってくる。更に、構造下地材が角部を有するものである場合、角部の角度に合わせて、止水部材がピッタリと当接する馴染み性が必要となる。
この止水部材は、通常、構造下地材の形状に合わせて少なくとも一箇所に屈曲部を有する一体成形品であるので（図1〜図３参照）、押出成形法で製造することは困難であり、射出成形法で製造されていた。押出成形法でも一部作られていたが、それは屈曲部を有さない形状のものに限られていた（特許文献３）。
一方、当該部材は、構造下地材と窓枠や化粧材との間に介在させる材料であるため、通常、０．５〜１．０ｍｍの厚さの薄肉成形体である。厚みが大きい成形体である場合、厚みに起因する隙間が生じるので、雨水などの防水という本来の目的が達成されなくなる。このような薄肉の成形体を射出成形法で製造るためには、金型内への流動性が高く金型内の隅々まで充填できる樹脂を選択する必要があり、従来、低密度ポリエチレン系樹脂が用いられていた。
【０００３】
ところで、この止水部材は、使用目的からして屋根やバルコニーなどの家屋の外部で使用されること、更には構造下地材が金属屋根などの金属部材である場合もあり（図1参照）、施行箇所が、夏場には、局部的に７０〜８０℃の高温になることがあり、従来の低密度ポリエチレン系樹脂からなる止水部材では、施工後の樹脂劣化によるピンホールの生成や亀裂の発生による漏水の問題が生じていた。
【先行技術文献】
【特許文献】
【０００４】
【特許文献１】特開２０１２−２１３４７号公報
【特許文献２】特開２０１２−１７４４９号公報
【特許文献３】特開２００５−１６２８２８号公報
【発明の概要】
【発明が解決しようとする課題】
【０００５】
本発明は、射出成型法で、耐熱性に優れ、しかも金型内での流動性に優れ均一な厚みを有し、屈曲部を有する薄肉成形体を製造する方法、並びに当該成形体を提供することを目的とする。
【課題を解決するための手段】
【０００６】
上記課題に対して、本発明者らは、耐熱性に優れる一方、金型内での流動性が高く射出成形法に好適で厚みが均一な薄肉成形体が製造可能な樹脂組成物について種々検討した結果、特定の流動性を有するポリエチレン系樹脂を母材とし、これに特定の流動特性を有するポリプロピレン系樹脂或いはオレフィン系熱可塑性エラストマーを組み合わせることによって可能となることを見出し、本発明を完成させるに至った。
【０００７】
本発明によれば、メルトマスフローレイト（ＭＦＲ）が６０〜１５０ｇ／１０ｍｉｎである低密度ポリエチレン系樹脂、およびＭＦＲが１０〜３０ｇ／１０ｍｉｎであるポリプロピレン系樹脂を含有してなる樹脂組成物であって、ポリエチレン系樹脂１００質量部に対してポリプロピレン系樹脂が５〜２０質量部含まれる樹脂組成物を射出成形して得られる、厚みが０．０５〜１．０ｍｍであり少なくとも一つ以上の屈曲部を有する薄肉成形体からなることを特徴とする止水部材が提供される。
また、メルトマスフローレイト（ＭＦＲ）が６０〜１５０ｇ／１０ｍｉｎである低密度ポリエチレン系樹脂、およびＭＦＲが１０〜１２ｇ／１０ｍｉｎであるオレフィン系熱可塑性エラストマーを含有してなる樹脂組成物であって、ポリエチレン系樹脂１００質量部に対してオレフィン系熱可塑性エラストマーが２０〜３５質量部含まれる樹脂組成物を射出成形して得られる、厚みが０．０５〜１．０ｍｍであり少なくとも一つ以上の屈曲部を有する薄肉成形体からなることを特徴とする止水部材が提供される。
更に、メルトマスフローレイト（ＭＦＲ）が３０〜１５０ｇ／１０ｍｉｎである低密度ポリエチレン系樹脂、ＭＦＲが５〜６５ｇ／１０ｍｉｎであるポリプロピレン系樹脂、およびＭＦＲが１〜２０ｇ／１０ｍｉｎであるオレフィン系熱可塑性エラストマーを含有してなる樹脂組成物であって、ポリエチレン系樹脂１００質量部に対してポリプロピレン系樹脂が５〜２０質量部、オレフィン系熱可塑性エラストマーが５〜２５質量部含まれる樹脂組成物を射出成形して得られる、厚みが０．０５〜１．０ｍｍであり少なくとも一つ以上の屈曲部を有する薄肉成形体からなることを特徴とする止水部材が提供される。
【０００８】
上記止水部材において、
１）耐候剤が、更に樹脂組成物中の樹脂１００質量部に対して０．１〜５重量部含まれること、
２）耐候剤が、ベンゾトリアゾール系紫外線吸収剤、ベンソフェノン系紫外線吸収剤、ベンゾエート系紫外線吸収剤、またはサチレート系紫外線吸収剤であること
が好適である。
【００１０】
本発明によれば、更に、メルトマスフローレイト（ＭＦＲ）が６０〜１５０ｇ／１０ｍｉｎである低密度ポリエチレン系樹脂、およびＭＦＲが１０〜３０ｇ／１０ｍｉｎであるポリプロピレン系樹脂を含有してなる樹脂組成物であって、ポリエチレン系樹脂１００質量部に対してポリプロピレン系樹脂が５〜２０質量部含まれる樹脂組成物を射出成形して、厚みが０．０５〜１．０ｍｍであり少なくとも一つ以上の屈曲部を有する薄肉成形体からなる止水部材を製造することを特徴とする止水部材の製造方法が提供される。
更にまた、メルトマスフローレイト（ＭＦＲ）が６０〜１５０ｇ／１０ｍｉｎである低密度ポリエチレン系樹脂、およびＭＦＲが１〜２０ｇ／１０ｍｉｎであるオレフィン系熱可塑性エラストマーとを含有してなる樹脂組成物であって、ポリエチレン系樹脂１００質量部に対してオレフィン系熱可塑性エラストマーが１０〜１２質量部含まれる樹脂組成物を射出成形して、厚みが０．０５〜１．０ｍｍであり少なくとも一つ以上の屈曲部を有する薄肉成形体からなる止水部材を製造することを特徴とする止水部材の製造方法が提供される。
更にまた、メルトマスフローレイト（ＭＦＲ）が３０〜１５０ｇ／１０ｍｉｎである低密度ポリエチレン系樹脂、ＭＦＲが５〜６５ｇ／１０ｍｉｎであるポリプロピレン系樹脂、およびＭＦＲが１〜２０ｇ／１０ｍｉｎであるオレフィン系熱可塑性エラストマーを含有してなる樹脂組成物であって、ポリエチレン系樹脂１００質量部に対してポリプロピレン系樹脂が５〜２０質量部、オレフィン系熱可塑性エラストマーが５〜２５質量部含まれる樹脂組成物を射出成形して、厚みが０．０５〜１．０ｍｍであり少なくとも一つ以上の屈曲部を有する薄肉成形体からなる止水部材を製造することを特徴とする止水部材の製造方法が提供される
【００１１】
上記止水部材の製造方法において、
３）耐候剤が、更に樹脂組成物中の樹脂１００質量部に対して０．１〜５重量部含まれること、
４）耐候剤が、ベンゾトリアゾール系紫外線吸収剤、ベンソフェノン系紫外線吸収剤、ベンゾエート系紫外線吸収剤、またはサチレート系紫外線吸収剤であること
が好適である。
【発明の効果】
【００１２】
本発明によって提供される薄肉成形体は、薄く均一な厚みを有し、且つ、耐熱性に優れる。この結果、高温になる箇所においても変形することなく雨水の侵入を防ぐ有用な、特に三面交点部の屈曲部を有する止水部材として使用可能である。更に、樹脂成分としてオレフィン系熱可塑性エラストマーを選択した場合は、耐熱性のみならず柔軟性にも優れるので、構造下地材の角部の形状に極めて良く追従し馴染み性に富む。更にまた、部材の屈曲部を境に反転させて使用しても裂けることなく使用可能という特徴も有する。
また、かかる薄肉成形体を効率且つ精度良く一体成形で製造でき、その製造に好適な樹脂組成物を提供する。
【図面の簡単な説明】
【００１３】
【図１】種々の建築用の止水部材の使用態様を示す図である。
【図２】止水部材の一種であるサッシ用角部材を示す図である
【図３】止水部材の一種であるバルコニー用笠木を示す図である。
【図４】実施例1の薄肉成形体の熱変形性を示す写真である。
【図５】比較例1の薄肉成形体の熱変形性を示す写真である。
【発明を実施するための形態】
【００１４】
本発明の薄肉成形体の製造には、詳しくは後述する、特定物性の低密度ポリエチレン系樹脂とポリプロピレン系樹脂とからなる樹脂組成物、或いは、特定物性の低密度ポリエチレン系樹脂とオレフィン系熱可塑性エラストマーとからなる樹脂組成物、更には特定物性の低密度ポリエチレン系樹脂、ポリプロピレン系樹脂およびオレフィン系熱可塑性エラストマーからなる樹脂組成物が、各々、射出成形に好適な樹脂組成物として採用される。
【００１５】
［低密度ポリエチレン系樹脂］
本発明における射出成形用樹脂組成物は、低密度ポリエチレン系樹脂を母材樹脂として含有するが、当該低密度ポリエチレン系樹脂は、そのメルトマスフローレイト（ＭＦＲ）が、３０ｇ/１０ｍｉｎ〜１５０ｇ/１０ｍｉｎ（ＪＩＳ  Ｋ６９２２−１）であることが、金型の隅々までに溶融した樹脂組成物を行きわたらせて厚みが均質な薄肉成形体を効率良く射出成形法で製造するため、並びに、伸びや柔軟性の物性を満足させるために必要である。
上記理由から、当該低密度ポリエチレン系樹脂のＭＦＲが、５０ｇ/１０ｍｉｎ〜１５０ｇ/１０ｍｉｎであることが、特に６０ｇ/１０ｍｉｎ〜１５０ｇ/１０ｍｉｎであることが好ましい。
低密度ポリエチレン系樹脂としては、繰り返し単位のエチレンがランダムに分岐を持って結合し、その分岐構造から結晶化があまり進まず、融点が低く柔らかい性質を持ち、一般にその密度が０．９１０以上、０．９３０未満とされている低密度ポリエチレン樹脂（ＰＥ−ＬＤ）を挙げることができる。しかしながら、このＰＥ−ＬＤを構造の基本とするも、その物性を改良するためのプロピレンやブテンー１などの他の重合性単量体と共重合した低密度ポリエチレン共重合樹脂も含まれる。
当該低密度ポリエチレン系樹脂は多くのものが市販されているので、上記ＭＦＲを勘案して購入し使用することができる。例えば、ＰＥ−ＬＤとして、ペトロセン209（ＭＦＲ＝４５）、同248（ＭＦＲ＝５８）、同249（ＭＦＲ＝７０）、同353（ＭＦＲ＝１４５）等が東ソー社より、ノバラックＬＤLJ902（ＭＦＲ＝４５）が日本ポリエチレン社より販売されている。
【００１６】
［ポリプロピレン系樹脂］
本発明における射出成形用樹脂組成物は、上記低密度ポリエチレン系樹脂１００質量部に対して５〜２０質量部のポリプロピレン系樹脂を含有させる点に特徴がある。ポリプロピレン系樹脂が５質量部未満である場合は耐熱性の向上に効果がなく外気の熱により止水部材が変形を起こす。２０質量部を超えると伸びや柔軟性が減少して馴染み性が低下する。その結果、何れの場合にも下地との間に隙間が発生したり、防水シートとの重ね貼りがし難くなり、止水部材としての防水機能が劣る。
当該ポリプロピレン系樹脂は、そのメルトマスフローレイト（ＭＦＲ）が、５ｇ/１０ｍｉｎ〜６５ｇ/１０ｍｉｎ（ＪＩＳ  Ｋ７２１０）であることが、低密度ポリエチレン系樹脂との流動性を近似させて、厚みが均一な薄肉成形体を効率良く射出成形法で製造するために必要である。
上記理由から、当該ポリプロピレン系樹脂のＭＦＲが、８ｇ/１０ｍｉｎ〜４５ｇ/１０ｍｉｎであることが、特に１０ｇ/１０ｍｉｎ〜３０ｇ/１０ｍｉｎであることが好ましい。
ポリプロピレン系樹脂としては、繰り返し単位がプロピレンのみからなる単独ポリプロピレン樹脂（ＰＰ）のみならず、このＰＰの構造を基本とするも、その物性を改良するためのエチレンやブテンー１などの他の重合性単量体と共重合したポリプロピレン共重合樹脂も含まれる。
当該ポリプロピレン系樹脂は多くのものが市販されているので、上記ＭＦＲを勘案して購入し使用することができる。例えば、プライムポリマー社からプライムポリプロＪシリーズとして各種ＭＦＲの単独重合樹脂や共重合樹脂が販売されている。また、住友化学社から、住友ノーブレンシリーズとして各種樹脂が販売され、具体的には、住友ノーブレンAZ564（ＭＦＲ＝２８）が挙げられる。
【００１７】
［オレフィン系熱可塑性エラストマー］
本発明における射出成形用樹脂組成物は、上記低密度ポリエチレン系樹脂１００質量部に対して２０〜３５質量部のオレフィン系熱可塑性エラストマーを含有させる点に特徴がある。オレフィン系熱可塑性エラストマーが２０質量未満である場合は耐熱性の向上並びに伸びや柔軟性の向上に効果がなく、３５質量％を超えると柔らかすぎて、形状が保持されにくい。
当該オレフィン系熱可塑性エラストマーは、そのメルトマスフローレイト（ＭＦＲ）が、１ｇ/１０ｍｉｎ〜２０ｇ/１０ｍｉｎ（ＪＩＳ  Ｋ７２１０）であることが、低密度ポリエチレン系樹脂との流動性を近似させて、厚みが均一な薄肉成形体を効率良く射出成形法で製造するために必要である。
上記理由から、当該オレフィン系熱可塑性エラストマーのＭＦＲが、４ｇ/１０ｍｉｎ〜１５ｇ/１０ｍｉｎであることが、特に１０ｇ/１０ｍｉｎ〜１２ｇ/１０ｍｉｎであることが好ましい。
オレフィン系熱可塑性エラストマーとは、ＰＰやＰＥをマトリックスとしてエチレンプロピレンゴムやエチレンプロピレンジエンゴムなどのオレフィン系ゴムをマトリックス中に微分散したゴム弾性を有する樹脂である。
当該オレフィン系熱可塑性エラストマーは多くのものが市販されているので、上記ＭＦＲを勘案して購入し使用することができる。例えば、三菱化学社から、サーモランシリーズとして各種ＭＦＲ、各種物性の樹脂が販売されている。
【００１８】
［射出成形用樹脂組成物］
本発明における射出成形用樹脂組成物は、上記のとおり、低密度ポリエチレン系樹脂とポリプロピレン系樹脂とから、或いは、低密度ポリエチレン系樹脂とオレフィン系熱可塑性エラストマーとから、または低密度ポリエチレン系樹脂、ポリプロピレン系樹脂およびオレフィン系熱可塑性エラストマーとからなる。従って、上記三種の樹脂成分以外は実質的には含まれないが、本発明の目的、効果を損なわない範囲で他の樹脂を配合しても構わない。
なお、本発明の樹脂組成物が、低密度ポリエチレン系樹脂、ポリプロピレン系およびオレフィン系熱可塑性エラストマーとからなる場合は、厚みが均質な薄肉成形体を効率良く射出成形法で製造するため、並びに、耐熱性、伸び、柔軟性等の物性を満足させるために、低密度ポリエチレン系樹脂、ポリプロピレン系樹脂、およびオレフィン系熱可塑性エラストマーを、各々低密度ポリエチレン系樹脂１００質量部に対してポリプロピレン系樹脂が５〜２０質量部、オレフィン系熱可塑性エラストマーが５〜２５質量部となる量で含有させることが必要である。
【００１９】
前記射出成形用の樹脂組成物は、その成形体の使用目的並びに使用箇所を考慮して、長期にわたる劣化を防止するために、低密度ポリエチレン系樹脂１００質量部に対して０．１〜５質量部の耐候剤（紫外線吸収剤）を配合することが好適である。０．２〜３重量部が好ましく、０．３〜１重量部が特に好ましい。
耐候剤としては、２−（３−ｔ−ブチル−５−メチル−２−ヒドロキシフェニル）−５−クロロベンゾトリアゾール、２−（３，５−ジ−ｔ−ブチル−２−ヒドロキシフェニル）−５−クロロベンゾトリアゾール、２−（５−メチル−２−ヒドロキシフェニル）ベンゾトリアゾール、２−（３，５−ジ−ｔ−ブチル−２−ヒドロキシフェニル）ベンゾトリアゾール、２−（２−ヒドロキシ−５−ｔ−オクチルフェニル）ベンゾトリアゾール、２−（２−ヒドロキシ−３，５−ジ−ｔ−アミルフェニル）ベンゾトリアゾールなどベンゾトリアゾール系紫外線吸収剤；ベンソフェノン系紫外線吸収剤；２，４−ジ−ｔ−ブチルフェニル−３，５−ジ−ｔ−ブチル−４−ヒドロキシベンゾエート、ヘキサデシル−３，５−ジ−ｔ−ブチル−４−ヒドロキシベンゾエートなどのベンゾエート系紫外線吸収剤；サチレート系紫外線吸収剤；トリアジン系紫外線吸収剤等が挙げられるが、低密度ポリエチレン系樹脂との相溶性を考量して、ベンゾトリアゾール系紫外線吸収剤が好適である。これら耐候剤は、例えば、アデカ社よりアデカスタブＬＡシリーズとして市販されている。
【００２０】
その他、本発明の特徴を損なわない範囲で、無機または有機の充填剤、難燃剤、安定剤、滑剤などの各種添加剤、更には、染料や顔料などの着色剤を任意に配合することができる。
【００２１】
前記必須並びに任意の成分を混合して樹脂組成物とする方法は、特に限定されず公知の方法で実施することができる。通常は、ヘンシェルミキサー等の混合機を用いて混合する。また、当該樹脂組成物は、各成分をドライブレンドして混合しそのまま射出成形の原料として使用できるが、当該樹脂組成物を押出機で溶融混練してペレット状の組成物とすることは、各成分の均一な分散性の点で好ましい態様である
【００２２】
［射出成型方法］
上記樹脂組成物を使用して射出成型法で薄肉成形体を製造する方法は、特に制限はなく、広く公知の方法を採用できる。
具体的には、樹脂を加熱溶融させ、金型内へ射出する射出ユニット；金型；並びに金型の開閉、突き出しを行う型締ユニットとから基本構成される射出成形装置を使用して薄肉成形体を得る。溶融や成形時の温度は、用いる樹脂組成物の溶融温度やＭＦＲ等を勘案して適宜決定されるが、通常、８０〜１２０℃で溶融し、金型温度を２０〜７０℃に設定し、射出速度１〜３ｍｍ/secで射出成形される。
【００２３】
［薄肉成形体］
上記射出成形によって得られる薄肉成形体は、通常、その厚みが１．０ｍｍ以下の成形体であり、止水部材などの屈曲部を有する建築部材、屈曲部を有する工業用部材や家電製品部材などとして有用である。特に建築材料である止水部材として使用する場合は、その厚みを０．０５〜１．０ｍｍとする必要がある。厚みが０．０５ｍｍ未満では雨水の侵入を防御できなく。１．０ｍｍを超えると、構造下地材との間或いは止水部材の上に設置される窓枠、壁、サイディング材等との間に隙間が生じて漏水の原因となるので好ましくない。止水効果を効果的に発揮させ、且つ施工性後の納まりを良くするために、０．１〜０．８ｍｍが好ましく、０．２〜０．７ｍｍが特に好ましい。更に、当該止水部材が少なくとも一つの屈曲部、通常二つ或いは三つの屈曲部を有する多面形状の部材である場合に、一体成形できるので極めて有効である。
【実施例】
【００２４】
本発明を以下の実施例で更に説明する。以下の実施例は、説明のためのものであり、いかなる意味においても本発明はこれに限定されるものではない。また、実施例の中で説明されている特徴の組み合わせすべてが本発明の解決手段に必須のものとは限らない。
【００２５】
以下の実施例及び比較例で用いた各種成分と略号は、以下の通りである。
（Ａ）低密度ポリエチレン系樹脂：
Ａ−１：東ソー社製「ペトロセン２４９」
ＭＦＲ＝７０g／１０分、密度＝０．９１６ｇ／ｃｍ３
Ａ−２：東ソー社製「ペトロセン３５３」
ＭＦＲ＝１４５g／１０分、密度＝０．９１５ｇ／ｃｍ３
（Ｂ）ポリプロピレン系樹脂
Ｂ−１：住友化学社製「ノーブレンＡＺ５６４」
ＭＦＲ＝２８g／１０分、密度＝０．９００ｇ／ｃｍ３
Ｂ−２：プライムポリマー社製「プライムポリプロＪ−７５０ＨＰ」
ＭＦＲ＝１４g／１０分、密度＝０．９００ｇ／ｃｍ３
（Ｃ）オレフィン系熱可塑性エラストマー
Ｃ−１：三菱化学社製「サーモラン  ３８５５Ｂ／Ｎ」
ＭＦＲ＝１２g／１０分、密度＝０．８９ｇ／ｃｍ３
（Ｄ）耐候剤
Ｄ−１：ＡＤＥＫＡ製「アダカスタブLA-29」；ベンゾトリアゾール系
【００２６】
実施例１
〔射出成形用樹脂組成物の調製〕
表１で示す処方に従って、乾式ボールミル機中に各成分を投入して攪拌した。その後、加熱混合（コンパウンド）し、ペレットと呼ばれる顆粒状の射出成形用の樹脂組成物を調製した。
〔射出成形〕
ソデック社製射出成形装置を使用して射出成形を行った。先ず、ホッパーに上記ペレット状の樹脂組成物を投入し、押出機の温度を１５０〜２２０℃に設定して樹脂を溶融し、次いで当該溶融樹脂を金型温度が約５０℃に設定された成形機中に、射出速度２ｍｍ/secで射出し、次いで４０秒〜５０秒冷却して、図２に示すサッシ用角部材（水返し部厚み０．５ｍｍ、前面部厚み０．３ｍｍ）である射出成形体を作製した。
【００２７】
得られた成形体の一部から切り出して試験片を作製し、以下の方法で各種物性を測定した。成形加工性については、別途下記試験を行った。結果を表２に示す。
（１）引張り強度・伸び率の測定
ＪＩＳ  Ｋ  ７１１３‐１９９５に準じて、初期および耐久処理後の試験片の引張り強度、伸び率を測定した。
試験片：２号形試験片２号
試験室の温湿度：２０℃、６５％ＲＨ
耐久処理の条件：
促進暴露後に加熱処理する。
促進暴露：ＪＩＳ  Ａ  ６１１１
光源：サンシャインカーボンアークランプ（６３℃×４４ＭＪ）
加熱処理：JIS  K  7212  準用（80℃×100日）
（２）耐水度（耐水圧）
ＪＩＳ  Ｌ  １０９２  Ｂ法（高水圧法）に準じて、初期試験片及び上記耐久処理後の試験片の耐水度を測定した。この耐水度は、試験片の水漏れが三か所出た時の水圧を示し止水性の指標となる物性である。
（３）：熱変形試験
熱風乾燥機（（株）いすゞ製作所  熱風循環式定温乾燥機；ハローそよかぜ  EPSF-220L)に試験体を入れ、９０℃雰囲気下に置き、変形具合を確認した。
○：波打ち（変形）がほとんど見られない。
×：大きく波打ち（変形）した。
【００２８】
実施例２〜７、比較例１
表１に示す処方に従い、実施例１に準じて低密度ポリエチレン系樹脂を母材とする薄肉の射出成形体を作製した。実施例２〜４、および比較例１においては図２に示すサッシ用角部材を、実施例５〜７においては図３に示す笠木を作製した。
得られた成形体の物性も同様にして測定し、その結果を表２に示す。
【００２９】
実施例１〜４は、低密度ポリエチレン系樹脂とポリプロピレン系樹脂とを含有させた場合であり、伸び率および耐水圧が十分な値であり止水性が高いことを示し、耐久性も高い。更に熱変形性試験から優れた耐熱性を有することが認識できる。
実施例５，６は、低密度ポリエチレン系樹脂とオレフィン系熱可塑性エラストマーとを含有させた場合であり、伸び率および耐水圧が極めて高く止水性に非常に優れることを示し、耐久性も高い。更に熱変形性試験から十分な耐熱性を有することが認識できる。
実施例７は、低密度ポリエチレン系樹脂とポリプロピレン系樹脂とオレフィン系熱可塑性エラストマーとの三種の樹脂を含有させた場合であり、伸び率および耐水圧が高く止水性に優れることを示し、耐久性も高い。更に熱変形性試験から十分な耐熱性を有することが認識でき、物性バランスのとれた薄肉成形体が得られた。
比較例１は、ポリプロピレン系樹脂もオレフィン系熱可塑性エラストマーも含まない場合の例であり、耐熱性が極めて悪い。
図４に、実施例１の薄肉成形体の熱変形試験（９０℃）２４時間後の写真を、図５に、比較例１の薄肉成形体の熱変形試験２４時間後（９０℃）の写真を示す。
ポリプロピレン系樹脂等を含有していない場合は、熱変形の度合いが大きく耐熱性が極めて低い。一方、ポリプロピレン系樹脂等を含有している場合は、熱変形が小さく、立上部（屈曲部の上の部位）も倒れなかった。
【００３０】
【表１】
0006584148.tif 000002
【００３１】
【表２】
0006584148.tif 000003
【図１】
0006584148.tif 000004
【図２】
0006584148.tif 000005
【図３】
0006584148.tif 000006
【図４】
0006584148.tif 000007
【図５】
0006584148.tif 000008